(57)【特許請求の範囲】
【請求項１】
（ａ）半導体チップ領域の上方に第１金属膜を形成する工程と、
（ｂ）前記第１金属膜上に前記第１金属膜上のパッド部が開口した絶縁膜を形成する工程と、
（ｃ）超音波熱圧着法を用いて、前記パッド部上に第２金属よりなるボール部を接着することで、前記パッド部と前記ボール部との間に前記第１金属膜と前記第２金属との合金層を形成する工程であって、
前記合金層は、前記第１金属膜の底部まで達し、
周波数が１１０ｋＨｚ以上の超音波を用いて接着する工程とを有し、
前記（ｃ）工程では、前記超音波を加えている期間に、前記第１金属膜にかかる加圧力を上昇させることを特徴とする半導体装置の製造方法。
【請求項２】
前記半導体装置の製造方法は、前記（ｃ）工程の後、
（ｄ）前記ボール部を樹脂で覆うことにより封止する工程、
を有することを特徴とする請求項１記載の半導体装置の製造方法。
【請求項３】
（ａ）半導体チップ領域の上方に第１金属膜を形成する工程と、
（ｂ）前記第１金属膜上に前記第１金属膜上のパッド部が開口した絶縁膜を形成する工程と、
（ｃ）超音波熱圧着法を用いて、前記パッド部上に第２金属よりなるボール部を接着することで、前記パッド部と前記ボール部との間に前記第１金属膜と前記第２金属との合金層を形成する工程であって、
前記合金層は、前記第１金属膜の底部まで達し、
周波数が１１０ｋＨｚ以上の超音波を用いて接着する工程と、
（ｄ）前記ボール部を樹脂で覆うことにより封止する工程と、
（ｅ）前記（ｄ）工程の後、封止された半導体チップを複数準備し、前記複数の半導体チップの一部を高温下にさらし、その特性を検査する工程とを有し、
前記（ｃ）工程では、前記超音波を加えている期間に、前記第１金属膜にかかる加圧力を上昇させることを特徴とする半導体装置の製造方法。
【請求項４】
（ａ）半導体チップ領域の上方に第１金属膜を形成する工程と、
（ｂ）前記第１金属膜上に前記第１金属膜上のパッド部が開口した絶縁膜を形成する工程と、
（ｃ）前記第１金属膜上に第２金属よりなるボール部を形成する工程であって、
前記第１金属膜と前記ボール部との接触領域の７０％以上の領域に前記第１金属膜と前記第２金属の合金層を形成することにより前記第１金属膜上に前記ボール部を接着する工程と、
（ｄ）前記ボール部を樹脂で覆うことにより封止する工程と、
（ｅ）前記（ｄ）工程の後、封止された半導体チップを複数準備し、前記複数の半導体チップの一部を高温下にさらし、その特性を検査する工程とを有し、
前記合金層は、前記第１金属膜の底部まで達し、
前記（ｃ）工程では、超音波を加えている期間に、前記第１金属膜にかかる加圧力を上昇させることを特徴とする半導体装置の製造方法。
【請求項５】
（ａ）半導体チップ領域の上方に第１金属膜を形成する工程と、
（ｂ）前記第１金属膜上に前記第１金属膜上のパッド部が開口した絶縁膜を形成する工程と、
（ｃ）前記第１金属膜上に第２金属よりなるボール部を形成する工程であって、
前記第１金属膜と前記ボール部との接触領域の７０％以上の領域に前記第１金属膜と前記第２金属の合金層を形成することにより前記第１金属膜上にボール部を接着し、前記接触領域の径ｄとボール部の最大外周径Ｄがｄ≧０．８Ｄとなるよう成形する工程と、
（ｄ）前記ボール部を樹脂で覆うことにより封止する工程とを有し、
前記合金層は、前記第１金属膜の底部まで達し、
前記（ｃ）工程では、超音波を加えている期間に、前記第１金属膜にかかる加圧力を上昇させることを特徴とする半導体装置の製造方法。
【請求項６】
（ａ）半導体チップ領域の上方に第１金属膜を形成する工程と、
（ｂ）前記第１金属膜上に前記第１金属膜上のパッド部が開口した絶縁膜を形成する工程と、
（ｃ）前記第１金属膜上に第２金属よりなるボール部を形成する工程であって、
前記第１金属膜と前記ボール部との接触領域の７０％以上の領域に前記第１金属膜と前記第２金属の合金層を形成することにより前記第１金属膜上にボール部を接着し、前記接触領域の径ｄとボール部の最大外周径Ｄがｄ≧０．８Ｄとなるよう成形する工程と、
（ｄ）前記ボール部を樹脂で覆うことにより封止する工程と、
（ｅ）前記（ｄ）工程の後、封止された半導体チップを複数準備し、前記複数の半導体チップの一部を高温下にさらし、その特性を検査する工程とを有し、
前記合金層は、前記第１金属膜の底部まで達し、
前記（ｃ）工程では、超音波を加えている期間に、前記第１金属膜にかかる加圧力を上昇させることを特徴とする半導体装置の製造方法。
【請求項７】
前記ボール部が前記第１金属膜に接触する前に前記超音波を加えることを特徴とする請求項１または３記載の半導体装置の製造方法。
【請求項８】
前記ボール部が前記第１金属膜に接触する前に前記超音波を加えることを特徴とする請求項４乃至６記載の半導体装置の製造方法。
【発明の詳細な説明】
【０００１】
【発明の属する技術分野】
本発明は、半導体装置およびその製造技術に関し、特に、半導体チップ（ペレット）と外部接続端子とを接続するワイヤを有する半導体装置およびその製造方法に適用して有効な技術に関する。
【０００２】
【従来の技術】
ＩＣ（Integrated Circuit）チップを機能させるためには、電気信号の入出力を外部へ取り出す必要がある。そのため、ＩＣチップのボンディングパッド部とリードフレーム等の外部引き出し用端子とを金線（ボンディングワイヤ）で接続し、その後、ＩＣチップや金線等を樹脂で封止するという実装方法がある。
【０００３】
例えば、特開平１−２１５０３０号公報には、半導体ペレットと、リードフレームとをコネクタ用ワイヤにより接続し樹脂封止される半導体装置の、ワイヤ先端のボール部の厚み（ｔ）とボンディング幅（Ｓ）との比（ｔ／Ｓ）が０．２以下となるような構造とすることにより、ボンディングパッド部の下部に生じるクラック（１４）を防止する技術が開示されている。
【０００４】
【発明が解決しようとする課題】
本発明者らは、半導体装置の研究・開発に従事しており、前述の金線や樹脂を用いた半導体装置の実装方法を採用している。
【０００５】
例えば、ＩＣチップの最上層のＡｌ膜（配線）の露出部であるボンディングパッド部上に、金線の一端を溶融させ圧着（第１ボンド）することにより、ＩＣチップと金線とを接続し、金線の他端を配線基板上の外部接続用端子上に同様に熱圧着（第２ボンド）する。さらに、ＩＣチップや金線等を樹脂等で封止することによりパッケージを完成させる。
【０００６】
このような実装工程においては、ボンディングパッド部にアルミニウムと金との合金が形成されることによりＡｌ膜（配線）と金線の先端（ボール部）とが接続される。
【０００７】
一方、ＬＳＩ（Large Scale Integrated Circuit）の多機能化に伴い、ピン数（外部接続用端子数）は増加し、さらに、ＬＳＩの高集積化に伴い、ピン（外部接続用端子）のピッチは益々狭くなる傾向にある。また、ＬＳＩの微細化に伴い、配線が薄膜化する傾向にある。
【０００８】
このような、多機能化・高集積化された装置について、前述のボンディング方法を適用した結果、半導体装置の耐久性を評価（試験）するための温度サイクル試験後に、断線不良が多発した。
【０００９】
そこで、このような不良について本発明者らが鋭意検討した結果、アルミニウムと金との合金層内での破壊現象（クラック、亀裂）が原因であることが判明した。なお、前述の特開平１−２１５０３０号公報に示すように、かかる部位における破壊現象は、ボンディングパッド部の下部におけるクラックが多かったことから、さらに、検討を進めると、追って詳細に説明するように、アルミニウムと金との合金層の様態が、従来のものとは異なることが判明した。
【００１０】
本発明の目的は、ボンディングパッド部（配線）とボール部との接着性を向上させることにある。特に、配線の膜厚が小さい場合であっても、配線とボール部との接着性を確保することを目的とする。
【００１１】
また、本発明の他の目的は、配線とボール部との接着性を向上させることにより半導体装置の信頼性を向上させることにある。また、半導体装置の歩留まりを向上させることにある。
【００１２】
また、本発明の他の目的は、ボンディングパッド部のピッチが狭い半導体装置やその製造方法に適用して好適な技術を提供することにある。
【００１３】
本発明の前記目的と新規な特徴は、本明細書の記述および添付図面から明らかになるであろう。
【００１４】
【課題を解決するための手段】
本願において開示される発明のうち、代表的なものの概要を簡単に説明すれば、次のとおりである。
【００１５】
（１）本発明の半導体装置は、半導体チップの上方に形成された第１金属膜と、前記第１金属膜上に形成された第２金属よりなるボール部とを有し、これらの間に形成された第１金属と第２金属との合金層が、前記第１金属膜の底部まで達しているものである。また、前記ボール部を、樹脂で覆ってもよい。また、前記ボール部の高さｈと前記金ボールの最大外周径Ｄとの関係を、９≧Ｄ／ｈ≧２としてもよい。
【００１６】
（２）本発明の半導体装置は、半導体チップの上方に形成された第１金属膜と、前記第１金属膜上に形成された第２金属よりなるボール部と、前記第１金属膜と前記ボール部との間に形成された前記第１金属と第２金属との合金層と、を有し、前記第１金属膜と前記ボール部との接触領域の径ｄと、前記合金層形成領域の径ｇとの関係を、ｇ≧０．８ｄとしたものである。また、前記第１金属膜と前記ボール部との接触領域の径ｄと前記ボールの最大外周径Ｄとの関係を、ｄ≧０．８Ｄとしてもよい。
【００１７】
（３）本発明の半導体装置の製造方法は、半導体チップの上方の第１金属膜上にパッド部が開口した絶縁膜を形成した後、周波数が１１０ｋＨｚ以上の超音波を用いた超音波熱圧着法により、前記パッド部上に第２金属よりなるボール部を接着する工程を有するものである。
【００１８】
（４）本発明の半導体装置の製造方法は、半導体チップの上方の第１金属膜上にパッド部が開口した絶縁膜を形成した後、前記第１金属膜上に第２金属よりなるボール部を前記パッド部上に、前記第１金属膜と前記ボール部との接触領域の７０％以上の領域に前記第１金属と第２金属の合金層を形成することにより接着するものである。この後、前記ボール部を樹脂で覆い、また、樹脂で覆われた半導体チップを高温下にさらした後、その特性を検査してもよい。また、第２金属よりなるボール部を、前記接触領域の径ｄとボール部の最大外周径Ｄがｄ≧０．８Ｄとなるよう成形してもよい。
【００１９】
【発明の実施の形態】
以下、本発明の実施の形態を図面に基づいて詳細に説明する。なお、実施の形態を説明するための全図において同一機能を有するものは同一の符号を付し、その繰り返しの説明は省略する。
【００２０】
本発明の実施の形態である半導体装置（半導体集積回路装置）をその製造方法に従って説明する。
【００２１】
図１に示すように、酸化シリコン膜１１および第２層配線Ｍ２が形成された半導体基板１を準備する。なお、酸化シリコン膜１１中には、ＭＩＳＦＥＴ（Metal Insulator Semiconductor Field Effect Transistor）等の半導体素子や第１層配線、素子と第１層配線とを接続するプラグ、第１層配線と後述する第２層配線とを接続するプラグ等が形成されているが、その図示は省略する。また、半導体基板１中には、適宜酸化シリコン膜等よりなる素子分離が形成されているがその図示を省略する。
【００２２】
次いで、図２に示すように、第２層配線Ｍ２上に層間絶縁膜として酸化シリコン膜１２をＣＶＤ（Chemical Vapor Deposition）法で堆積する。次いで、第２層配線Ｍ２上の酸化シリコン膜１２をドライエッチングにより除去し、コンタクトホールＣ３を形成する。次いで、コンタクトホールＣ３内を含む酸化シリコン膜１１上に、導電性膜として例えばタングステン（Ｗ）膜をＣＶＤ法で堆積する。次いで、コンタクトホールＣ３の外部のＷ膜を例えばＣＭＰ（Chemical Mechanical Polishing）法により除去することにより、プラグＰ３を形成する。
【００２３】
次いで、図３および図４に示すように、プラグＰ３上を含む酸化シリコン膜１２上に、導電性膜として５０ｎｍ程度のＴｉＮ（窒化チタン）膜Ｍ３ａ、７００ｎｍ程度のＡｌ（アルミニウム）膜Ｍ３ｂおよび５０ｎｍ程度のＴｉＮ膜Ｍ３ｃを例えばスパッタ法で順次堆積する。ここで、Ａｌ膜とは、Ａｌを主成分とする膜であり、他の金属との合金膜も含むものとする。
【００２４】
ＴｉＮ膜Ｍ３ａおよびＭ３ｃは、１）Ａｌ膜Ｍ３ｂと酸化シリコン膜１２等の絶縁膜との接着性を高める、また、２）Ａｌ合金よりなる第２層配線Ｍ２のエレクトロマイグレーション耐性を向上させる等、配線の信頼性を確保するために形成される。なお、ＴｉＮ膜の他、Ｔｉ（チタン）膜、ＴｉＷ（チタンタングステン）膜、Ｔａ（タンタル）膜、Ｗ膜もしくはＷＮ（窒化タングステン）膜の単層膜、もしくはこれらの膜の積層膜を用いてもよい。
【００２５】
次いで、レジスト膜（図示せず）をマスクにＴｉＮ膜Ｍ３ａ、Ａｌ膜Ｍ３ｂおよびＴｉＮ膜Ｍ３ｃをドライエッチングすることによって第３層配線Ｍ３を形成する。なお、図４は、図３のＡ−Ａ部の断面図（第３層配線Ｍ３の延在方向の断面図）である（図６および図８について同じ）。
【００２６】
次いで、図５および図６に示すように、第３層配線Ｍ３上に、保護膜として窒化シリコン膜および酸化シリコン膜を、例えばＣＶＤ法で順次堆積し、これらの積層膜よりなるパッシベーション膜４１を形成する。なお、パッシベーション膜４１を、単層で構成してもよい。
【００２７】
次いで、図７および図８に示すように、パッシベーション膜４１の上層に、所望の位置に開口部を有するポリイミド樹脂膜４３を形成する。このポリイミド樹脂膜４３を形成するには、まず、感光性ポリイミド樹脂膜を５μｍ程度スピン塗布し、熱処理（プリベーク）を施す。次いで、ポリイミド樹脂膜を露光、現像して開口した後、熱処理（ポストベーク）を施し、ポリイミド樹脂膜を硬化（キュア）させる。
【００２８】
次に、上記ポリイミド樹脂膜４３をマスクにして下層のパッシベーション膜４１をドライエッチングし、さらに、ＴｉＮ膜Ｍ３ｃをドライエッチングする。その結果、Ａｌ膜Ｍ３ｂの表面の一部が露出する。このＡｌ膜Ｍ３ｂの露出領域を、ボンディングパッド部ＢＰと呼ぶ。図９に、ボンディングパッド部ＢＰ形成後の基板（チップ領域）の要部平面図を示す。
【００２９】
ここまでの工程は、いわゆるウエハ状態で行われることが多い。この場合、略矩形状の半導体チップ領域を複数有するウエハ（半導体基板）を、個々の半導体チップに切断（ダイシング）する。
【００３０】
次いで、半導体チップ上のボンディングパッド部ＢＰ上に金線ＷＲを接着（第１ボンド）するのであるが、この工程について図１０〜図１１を参照しながら説明する。
【００３１】
まず、図１０に示すように、軸心に金線ＷＲを通すための細穴を有するキャピラリＣＡを準備し、その内部に金線ＷＲを通す。次いで、電気トーチ（図示せず）によって、キャピラリＣＡの先端から出た金線ＷＲに、電極からの放電エネルギーを加え、金線ＷＲを溶融させることによりボールＭＢを形成する。
【００３２】
次に、図１１および図１２に示すように、溶融ボールＭＢをボンディングパッド部ＢＰに接着させる。この接着工程は、キャピラリＣＡにより溶融ボールＭＢを加圧しつつ、また、キャピラリＣＡに超音波を印加しながら行われる。この際、ボンディングパッド部ＢＰは、図示しないヒーターにより加熱されている。このような処理方法を、超音波熱圧着法という。その後、金線ＷＲを引き上げると、ボンディングパッド部ＢＰ上に金線ＷＲが接着される。なお、図１２に示すように、接着された金線ＷＲの先端をボール部Ｂもしくは金ボール部Ｂという。この金ボール部Ｂとボンディングパッド部ＢＰ（Ａｌ膜Ｍ３ｂ）とは、これらの界面にＡｌ−Ａｕ合金層が形成されることにより接着する。
【００３３】
図１３に、キャピラリＣＡの高さ（Ｚ）と、時間（Ｔ）の関係を示す。図１３に示すように、時間Ｔ０からキャピラリＣＡが降下し始めるが、時間Ｔ１においてその速度が小さくなる。次いで、期間Ｔ２において、溶融ボールＭＢがボンディングパッド部ＢＰ上に搭載され、一定期間（Ｔ２〜Ｔ３）その状態を保持する。この期間をボンディング期間という。その後（時間Ｔ３以降）、キャピラリＣＡが上昇し、金線ＷＲが引き上げられる。なお、図１４に示すように、引き上げられた金線ＷＲは、例えば配線基板６０上の印刷配線（図示せず）上に超音波熱圧着される（第２ボンド）。
【００３４】
ここで、本発明者らが検討した技術について説明する。
【００３５】
まず、その膜厚（ｔ）が７００ｎｍ程度のＡｌ膜Ｍ３ｂ上に金線ＷＲを接合した場合、温度サイクル試験後に断線不良が発生した。そこで、断線箇所を探求した結果、図１５に示すように、Ａｌ−Ａｕ合金層５０中においてクラック（ｃｒａｃｋ）が生じていることが判明した。そこで、さらに、Ａｌ−Ａｕ合金層５０を詳しく解析した結果、Ａｌ−Ａｕ合金層５０は、下層からＡｌＡｕ2膜５０ａ、Ａｌ2Ａｕ5膜５０ｂおよびＡｌＡｕ4膜５０ｃの３層の膜からなることが判明した（図１６および図１７参照）。また、金ボール部Ｂとボンディングパッド部ＢＰ（Ａｌ膜Ｍ３ｂ）との界面には、Ａｌ−Ａｕ合金層５０が形成されていない領域５３が確認された。なお、Ａｌ−Ａｕ合金層５０を構成するＡｌＡｕ2膜５０ａ、Ａｌ2Ａｕ5膜５０ｂおよびＡｌＡｕ4膜５０ｃのうち、最も安定なものはＡｌ2Ａｕ5である。図１６および図１７は、図１５の丸で囲んだ領域Ｅ部の拡大図である。
【００３６】
これは、例えば、１０００ｎｍ程度と、比較的Ａｌ膜Ｍ３ｂの膜厚が大きい場合には、ＡｌＡｕ4が確認されていないことから、Ａｌ膜Ｍ３ｂ（配線）の薄膜化によりＡｌの供給量が減少し、金ボール部Ｂ側においては、Ａｌの組成比が小さいＡｌＡｕ4膜が生成するのではないかと考えられる。
【００３７】
その結果、図１６に示すように、Ａｌ−Ａｕ合金層５０の形成時に、Ａｌ2Ａｕ5膜５０ｂとＡｌＡｕ4膜５０ｃとの間で、合金化反応の非整合部が生じ、ボイド（空孔）５５となる。
【００３８】
このような、ボイドが温度サイクル試験によって拡大し、図１７に示すようなクラックとなり、断線不良に至ったと考えられる。なお、クラック部には、ＡｌやＡｕ等の酸化物Ｏｘが生じている。これは、後述する封止樹脂中に含まれる微量の酸素によるものだと考えられる。
【００３９】
このような、断線を回避するため、金ボール部Ｂをより大きく潰し、Ａｌ膜Ｍ３ｂとの接着面積を増加させる方法が考え得る。しかしながら、金ボール部Ｂを大きく潰すと、隣のボンディングパッドやその上にある別の金ボールとのショートマージンが確保できなくなり、ショート（短絡）不良が増加する。特に、半導体装置の微細化により、ボンディングパッド部ＢＰのピッチが小さくなると、この短絡不良の問題が大きくなる。また、金ボール部Ｂをより大きく潰すと、ボンディング条件によってはボンディングパッドに与えるダメージが大きくなることがある。
【００４０】
そこで、本発明者らは、金ボール部Ｂの形状を大きく変形させることなく、その変形量をスペック値以内としつつ、接合強度を確保することができる金ボール部Ｂの形状、およびその製造工程を検討した。
【００４１】
まず、金ボール部Ｂの形状について図１８を参照しながら説明する。図１８に示すように、金ボール部Ｂの接続領域径ｄと金ボール部Ｂの最大外周径Ｄとの関係を、ｄ≧０．８Ｄとする。接続領域Ａｄとは、金ボール部ＢとＡｌ膜Ｍ３ｂ（配線）との接触領域をいう。接続領域径ｄとは、金ボール部ＢとＡｌ膜Ｍ３ｂ（配線）との接触領域の径をいう。
【００４２】
このような関係にすることにより、ショートマージンを確保することができ、また、接触面積を確保することができる。
【００４３】
なお、ｄ≧０．８Ｄの関係を、金ボール部Ｂの接続領域Ａｄと金ボール部Ｂの最大外周で区画される領域ＡＤとの関係で示すと、Ａｄ≧０．６４ＡＤとなる。なお、製造におけるパッド部の表面状態やボンディング条件のばらつきを考慮するとＡｄ≧０．７ＡＤの関係を満たす方がより好ましい。
【００４４】
また、金ボール部Ｂの高さ（ｈ）は、９≧Ｄ／ｈ≧２の範囲が好ましい。また、Ｄが、６５μｍ以下の場合には、５μｍ以上１５μｍ以下が好ましい。また、金線の径（幅）ＷＷは、２５μｍ以下が好ましい。
【００４５】
また、金ボール部Ｂの接続領域径ｄとＡｌ−Ａｕ合金層５０の形成領域径ｇとの関係を、ｇ≧０．８ｄとする。
【００４６】
このような関係にすることにより、金ボール部ＢとＡｌ膜Ｍ３ｂ（配線）とのＡｌ−Ａｕ合金層５０による接合強度を確保することができ、前述したボイドやクラックの影響を低減できる。その結果、接続不良を低減することができる。
【００４７】
なお、ｇ≧０．８ｄの関係を、金ボール部Ｂの接続領域ＡｄとＡｌ−Ａｕ合金層５０の形成領域Ａｇとの関係で示すと、Ａｇ≧０．６４Ａｄとなる。なお、後述するデータ（図２３）よりＡｇ≧０．７Ａｄの関係を満たす方がより好ましい。
【００４８】
従って、Ａｌ膜Ｍ３ｂの膜厚が、例えば、７００ｎｍ以下であって、Ａｌの組成比が小さい合金層（ＡｌＡｕ4）が形成されるような場合であっても、接合強度を確保することができる。
【００４９】
ここで、Ａｌ膜Ｍ３ｂが薄膜である場合には、Ａｌ−Ａｕ合金層５０が、Ａｌ膜Ｍ３ｂの底部まで延在する。従って、Ａｌ−Ａｕ合金層５０の下層には、ＴｉＮ膜Ｍ３ａが存在する（図２７参照）。
【００５０】
また、本実施の形態における、接続領域径ｄ、金ボール部Ｂの最大外周径ＤおよびＡｌ−Ａｕ合金層５０の形成領域径ｇは、真円の径である必要はなく、これらの領域の中心部における線分であれば足る。
【００５１】
これに対して、本発明者らが、Ａｌ膜の膜厚が大きく、また、ボンディングパッド部ＢＰのピッチが比較的大きい場合に検討したボンディング条件、例えば、この条件のうちボンディング温度、ボンディング期間を同じに設定し、キャピラリと金線径を所望のパッドピッチに対応したものに変え（初期ボール体積）、ボンディング荷重と超音波印加出力を調整して所望の圧着ボール径になるように、薄いＡｌ膜上にボンディングを行うと、図１９に示す形状となった。
【００５２】
この場合、金ボール部Ｂの接続領域径ｄと金ボール部Ｂの最大外周径Ｄとの関係は、ｄ≦０．８Ｄとなり、また、金ボール部Ｂの接続領域径ｄとＡｌ−Ａｕ合金層５０の形成領域径ｇとの関係は、ｇ≦０．８ｄであった。
【００５３】
従って、金ボール部ＢとＡｌ膜Ｍ３ｂ（配線）とのＡｌ−Ａｕ合金層５０による接合強度を確保することが困難となる。特に、Ａｌ膜が薄い場合には、Ａｌの組成比が小さいＡｌＡｕ4膜が厚く生成し、その後の温度サイクル試験等の影響によりＡｌＡｕ4膜の界面においてクラックが発生しやすい。
【００５４】
これは、例えば、図２０に示すように、ボンディングパッド部ＢＰのピッチが１３０μｍと広い場合にも起こり得た。但し、この場合は、絶対的な接合領域やＡｌ−Ａｕ合金層の形成領域径を大きく確保できるため、断線不良を回避し得たと考えられる。ここで、ボンディングパッド部ＢＰのピッチとは、ボンディングパッド部ＢＰの中心部間の距離をいう。
【００５５】
しかしながら、図１９に示すボール部Ｂの形状をそのまま縮小し、狭ピッチ（例えば、７０μｍ以下）に適用した場合には、接続不良となってしまう。また、かかる形状で、接続領域を確保しようとすると、金ボール部Ｂの接続領域径ｄと金ボール部Ｂの最大外周径Ｄとの差が大きいため、ショート不良を生じさせてしまう。
【００５６】
これに対して、図１８に示した本実施の形態の構成によれば、金ボール部ＢとＡｌ膜Ｍ３ｂ（配線）とのＡｌ−Ａｕ合金層による接合強度を確保することができ、また、ショートマージンを確保することができる。特に、狭ピッチのボンディングパッド部ＢＰや薄いＡｌ膜（配線）上のボンディングパッド部ＢＰに用いて効果的である。
【００５７】
次いで、図１８に示す形状の金ボールを形成するためのボンディング工程の一例について説明する。
【００５８】
例えば、溶融ボールＭＢがボンディングパッド部ＢＰ上に搭載されているボンディング期間（図１３のＴ２〜Ｔ３）に、１１０ｋＨｚ以上の超音波を印加するものである。
【００５９】
図２１に、各超音波周波数における圧着ボール部の径（μｍ）と剪断強度（Ｎ）との関係を示す。なお、接合温度は、２００℃、初期のボール径は、３５±５μｍとした。剪断強度（Ｎ）とは、ボール部Ｂに対し横から応力を加え、その応力を増加させた際、ボール部Ｂの剥離に至る応力をいう。
【００６０】
図２１に示すように、例えば、６０ｋＨｚの周波数を加えたものよりも１２０ｋＨｚおよび１８０ｋＨｚの超音波を加えたものの方が剪断強度が大きくなる。１２０ｋＨｚと１８０ｋＨｚとでは、１８０ｋＨｚの方が若干剪断強度が大きかった。また、例えば、６０ｋＨｚの周波数を加えたものは、圧着ボール径が５０μｍ程度で剪断強度が０．３５Ｎであるが、例えば、１８０ｋＨｚの周波数を加えたものは、圧着ボール径が４２μｍ程度でも、同等の剪断強度（０．３５Ｎ）を確保できる。
【００６１】
図２２に、各超音波周波数における超音波振幅（μｍ）と剪断強度（Ｎ）との関係を示す。図２２に示すように、周波数が高いほど振幅（μｍ）が小さく、点振幅であることがわかる。振幅（μｍ）が小さいと、ボンディングダメージを低減するといった効果も有する。
【００６２】
次に、図２１に示す剪断試験の結果から、各超音波周波数における圧着ボール部の径（μｍ）と合金形成面積率（％）との関係を調べた。その結果を、図２３に示す。合金形成面積率とは、剪断の結果ボンディングパッド部ＢＰ上に表れた圧着跡面積Ｌに対する合金形成面積Ｓの割合（％）をいう。
【００６３】
図２３に示すように、例えば、６０ｋＨｚの周波数を加えたもの（グラフ（ａ））よりも１２０ｋＨｚ（グラフ（ｂ））および１８０ｋＨｚ（グラフ（ｃ））の超音波を加えたものの方が合金形成面積率（％）が大きくなる。また、１２０ｋＨｚと１８０ｋＨｚとでは、１８０ｋＨｚの方が合金形成面積率（％）が大きくなる。また、例えば、１８０ｋＨｚの周波数を加えたものは、圧着ボール径が６５μｍから５０μｍ程度であっても、７０％以上の合金形成面積率（％）が得られた。また１２０ｋＨｚの周波数を加えたものは、圧着ボール径が６５μｍから５５μｍ程度であっても、７０％程度の合金形成面積率（％）が得られた。
【００６４】
ここでは、超音波の周波数を大きくすることによって、図１８に示す構造の金ボール部ＢやＡｌ−Ａｕ合金層を形成したが、金ボール部ＢやＡｌ−Ａｕ合金層の形状を調整し得る要素としては、図２５に示すものが考え得る。
【００６５】
例えば、超音波については、周波数（ｆ）の他、振幅（ａ）および超音波を加える時間（ｓ）、また、キャピラリによる荷重（Ｆ）や、ボンディングパッド部ＢＰの加熱温度（℃）等である。
【００６６】
具体的には、超音波の周波数を大きくする方法の他、ボンディング期間（Ｔ２〜Ｔ３）にキャピラリＣＡによる荷重（Ｆ）をゆっくりと上昇させる、もしくは段階的に大きくしていく等、また、超音波の印加時間については、時間の長短の他、ボンディング期間以前から超音波を印加する等の方法、およびこれらの条件を組み合わせる方法が考え得る（図２６参照）。
【００６７】
図２４に、ボンディングパッド部のピッチ（pad pitch）と、金ボール部Ｂの接続領域径ｄとＡｌ−Ａｕ合金層の形成領域径ｇとの比（ｇ／ｄ）との関係を示す。グラフ（ａ）の上部領域は、金ボール部Ｂの信頼性を確保できる領域Ｑを示し、グラフ（ａ）の下部領域は、断線不良が生じる領域ＮＱを示す。なお、Ａｌ膜の膜厚は、７００ｎｍとした。
【００６８】
図２４に示すように、比（ｇ／ｄ）が８０％以上の場合、ボンディングパッドピッチが６０μｍ以下であっても信頼性を確保できる。
【００６９】
図２７に、ボンディングパッド部ＢＰ上に金線ＷＲを接着（第１ボンド）した後の基板の要部断面図を示す。
【００７０】
次いで、図１４を参照しながら説明したように、金線ＷＲをガラス・エポキシ等の配線基板６０上の印刷配線（図示せず）上に超音波熱圧着（第２ボンド）する。図２８に、第２ボンド後のＩＣチップ（１）および配線基板６０の状態（斜視図）を示す。図２９は、図２８の丸部の要部拡大図である。
【００７１】
次いで、図３０に示すように、金線ＷＲおよびＩＣチップの周囲を樹脂封止体６４により封止する。例えば、前記樹脂封止体６４は、配線基板６０を金型で狭持し、金型内に溶融樹脂を注入し、硬化させることにより封止するトンンスファモールド法により形成される。前記樹脂は例えばフィラーとしてシリカを含むエポキシ系の熱硬化性樹脂である。
【００７２】
この樹脂の注入または硬化の際に金線ＷＲやそのボール部Ｂに応力が加わるが、本実施の形態によれば、金ボール部Ｂの接続領域径ｄとＡｌ−Ａｕ合金層５０の形成領域径ｇとの関係を、ｇ≧０．８ｄとしたので、金ボール部ＢとＡｌ膜Ｍ３ｂ（配線）とのＡｌ−Ａｕ合金層５０による接合強度を確保することができる。
【００７３】
前記樹脂封止体６４を形成後、配線基板６０の裏面に、バンプ電極６２を形成する。このバンプ電極は、図示しないが、前記配線基板６０の裏面に形成された裏面電極に接続される。
【００７４】
前記裏面電極は、配線基板６０の内部配線を介して金線ＷＲと電気的に接続される。前記バンプ電極６２は、図示しないが、例えば携帯機器等に用いられる電子部品が複数搭載される実装基板と電気的接続を行うために用いられる。なお、図３０に示すような実装形態は、ＢＧＡ（ball grid array）と呼ばれる。
【００７５】
この後、製品寿命を保証するため、出荷しないサンプルを用いて温度サイクル試験等の品質試験を行う。この温度サイクル試験では、半導体装置を、例えば、顧客実装時の熱履歴（２６０℃×１０ｓ×３回）の後、１５０℃の高温下に１０分間晒し、次いで、−５５℃の低温下に１０分間晒すことを交互に１０００回行う（１０００サイクル）。
【００７６】
この際、樹脂６４、ＩＣチップ（１）および配線基板６０の熱膨張係数が異なるため、樹脂６４とＩＣチップの熱による変形の程度が異なる。その結果、金ボール部Ｂに１サイクル毎に応力が加わる。
【００７７】
しかしながら、本実施の形態においては、金ボール部Ｂの接続領域径ｄとＡｌ−Ａｕ合金層５０の形成領域径ｇとの関係を、ｇ≧０．８ｄとしたので、金ボール部ＢとＡｌ膜Ｍ３ｂ（配線）とのＡｌ−Ａｕ合金層５０による接合強度を確保することができ、応力による断線を防止できる。
【００７８】
また、Ａｌ膜Ｍ３ｂ（配線）が薄膜化し、ＡｌＡｕ4膜の生成によって、応力に対し弱い部分が形成された場合であっても、接合強度を確保し断線を防止できる。これに対し、ＡｌＡｕ4膜の生成を防止するため、金線ＷＲの第１ボンドの前に、ボンディングパッド部ＢＰ上にＡｌ膜を積み増しすることも考え得る。しかしながら、この場合、Ａｌ膜の積み増しにより、工程が複雑化する。これに対し、本実施の形態によれば、Ａｌ膜の積み増しによる工程の複雑化を回避することができる。
【００７９】
また、ボンディングパッドとパッド以外の配線パターンを同時に形成する事が一般的だが、本実施の形態を適用するとＩＣチップ上の配線幅を細くする事に有利な薄いＡｌ膜でも充分な強度が得られる。
【００８０】
これにより、一層微細なパターン形成する事でチップの集積度向上が図れるため、１枚のウエハあたりのチップ取得数を増加させ、製造原価を低減できる。
【００８１】
また、半導体装置の微細化や高機能化による多ピン化によってボンディングパッド部ＢＰが小さくなった場合でも、接合強度を確保し断線を防止できる。
【００８２】
また、半導体装置の微細化や高機能化による多ピン化によってボンディングパッド部ＢＰのピッチが小さくなった場合でも、接合強度を確保し断線を防止できる。
【００８３】
さらに、金ボール部Ｂの接続領域径ｄと金ボール部Ｂの最大外周径Ｄとの関係を、ｄ≧０．８Ｄとすれば、半導体装置の微細化や高機能化による多ピン化によってボンディングパッド部ＢＰのピッチが小さくなった場合でも、金ボールのショートマージンを確保することができる。
【００８４】
以上、本発明者によってなされた発明を実施の形態に基づき具体的に説明したが、本発明は前記実施の形態に限定されるものではなく、その要旨を逸脱しない範囲で種々変更可能であることはいうまでもない。
【００８５】
特に、前記実施の形態においては、Ａｌ膜と金ボール部Ｂとの接合に本発明を用いたが、この他、金属配線と金属ボール部（例えば、バンプ電極でもよい）とを合金層を形成することにより接合する半導体装置に広く適用可能である。
【００８６】
本実施の形態はＢＧＡだけでなくリードフレームを用いたＱＦＰ（quad flat package）などの半導体装置にも適用可能である。
【００８７】
【発明の効果】
本願によって開示される発明のうち、代表的なものによって得られる効果を簡単に説明すれば、以下の通りである。
【００８８】
半導体チップの上方に形成された第１金属膜と、第２金属よりなるボール部とを、第１金属と第２金属との合金層で接合する際、第１金属膜と前記ボール部との接触領域の径ｄと、前記合金層形成領域の径ｇとの関係を、ｇ≧０．８ｄとし、また、接触領域の径ｄとボールの最大外周径Ｄとの関係を、ｄ≧０．８Ｄとしたので、第１金属膜を有する配線とボール部との接着性を確保することができる。
【００８９】
また、半導体装置の信頼性を向上させることができる。
【００９０】
また、半導体装置の歩留まりを向上させることができる。
【００９１】
また、ボンディングパッドとパッド以外の配線パターンを同時に形成する事が一般的だが、本実施の形態の構成を適用するとＩＣチップ上の配線幅を細くする事に有利な薄いＡｌ膜でも充分な強度が得られる。
【００９２】
これにより、一層微細なパターン形成する事でチップの集積度向上が図れるため、１枚のウエハあたりのチップ取得数を増加させ、製造原価を低減できる。
【図面の簡単な説明】
【図１】本発明の実施の形態である半導体装置の製造工程を示す基板の要部断面図である。
【図２】本発明の実施の形態である半導体装置の製造工程を示す基板の要部断面図である。
【図３】本発明の実施の形態である半導体装置の製造工程を示す基板の要部断面図である。
【図４】本発明の実施の形態である半導体装置の製造工程を示す基板の要部断面図である。
【図５】本発明の実施の形態である半導体装置の製造工程を示す基板の要部断面図である。
【図６】本発明の実施の形態である半導体装置の製造工程を示す基板の要部断面図である。
【図７】本発明の実施の形態である半導体装置の製造工程を示す基板の要部断面図である。
【図８】本発明の実施の形態である半導体装置の製造工程を示す基板の要部断面図である。
【図９】本発明の実施の形態である半導体装置の製造工程を示す基板の要部平面図である。
【図１０】本発明の実施の形態である半導体装置の製造工程に用いられるキャピラリを示す図である。
【図１１】本発明の実施の形態である半導体装置の製造工程を示す基板（ボンディングパッド部）の要部断面図である。
【図１２】本発明の実施の形態である半導体装置の製造工程を示す基板（ボンディングパッド部）の要部断面図である。
【図１３】本発明の実施の形態である半導体装置の製造工程に用いられるキャピラリの動きを示すグラフである。
【図１４】本発明の実施の形態である半導体装置の製造工程を示す基板（ボンディングパッド部）の要部断面図である。
【図１５】本発明の実施の形態の効果を説明するための半導体装置のボンディングパッド部の要部断面図である。
【図１６】本発明の実施の形態の効果を説明するための半導体装置のボンディングパッド部の要部断面図である。
【図１７】本発明の実施の形態の効果を説明するための半導体装置のボンディングパッド部の要部断面図である。
【図１８】本発明の実施の形態である半導体装置のボンディングパッド部の要部断面図である。
【図１９】本発明の実施の形態の効果を説明するための半導体装置のボンディングパッド部の要部断面図である。
【図２０】本発明の実施の形態の効果を説明するための半導体装置のボンディングパッド部の要部断面図である。
【図２１】各超音波周波数における圧着ボール部の径（μｍ）と剪断強度（Ｎ）との関係を示すグラフである。
【図２２】各超音波周波数における超音波振幅（μｍ）と剪断強度（Ｎ）との関係を示すグラフである。
【図２３】各超音波周波数における圧着ボール部の径（μｍ）と合金形成面積率（％）との関係を示すグラフである。
【図２４】ボンディングパッド部のピッチと、金ボール部Ｂの接続領域径ｄとＡｌ−Ａｕ合金層の形成領域径ｇとの比（ｇ／ｄ）との関係を示すグラフである。
【図２５】本発明の実施の形態である半導体装置の製造工程を示す基板（ボンディングパッド部）の要部断面図である。
【図２６】本発明の実施の形態である半導体装置の製造工程に用いられるキャピラリの動き等を示すグラフである。
【図２７】本発明の実施の形態である半導体装置の製造工程を示す基板の要部断面図である。
【図２８】本発明の実施の形態である半導体装置の製造工程を示す基板等の斜視図である。
【図２９】本発明の実施の形態である半導体装置の製造工程を示す図２８の部分拡大図である。
【図３０】本発明の実施の形態である半導体装置の製造工程を示す基板等の斜視図である。
【符号の説明】
１  半導体基板
１１  酸化シリコン膜
１２  酸化シリコン膜
４１  パッシベーション膜
４３  ポリイミド樹脂膜
５０  Ａｌ−Ａｕ合金層
５０ａ  ＡｌＡｕ2膜
５０ｂ  Ａｌ2Ａｕ5膜
５０ｃ  ＡｌＡｕ4膜
５３  領域
５５  ボイド（空孔）
６０  配線基板
６２  バンプ電極
６４  樹脂
Ｂ  金ボール部（ボール部）
ＢＰ  ボンディングパッド部
Ｃ３  コンタクトホール
ＣＡ  キャピラリ
Ｅ  領域
Ｍ２  第２層配線
Ｍ３  第３層配線
Ｍ３ａ  ＴｉＮ膜
Ｍ３ｂ  Ａｌ膜
Ｍ３ｃ  ＴｉＮ膜
ＭＢ  溶融ボール
Ｏｘ  酸化物
Ｐ３  プラグ
Ｔ０〜Ｔ３  時間
ＷＲ  金線
Ｌ  圧着跡面積
Ｓ  合金形成面積
ｄ  金ボール部とＡｌ膜との接続（接触）領域径
Ａｄ  金ボール部とＡｌ膜との接続（接触）領域
ｇ  Ａｌ−Ａｕ合金層の形成領域径
Ａｇ  Ａｌ−Ａｕ合金層の形成領域
Ｄ  金ボール部の最大外周径
ＡＤ  金ボール部の最大外周で規定される領域
ｈ  金ボール部の高さ
ＷＷ  金線の径（幅）
【図１】
0003943416.tif 000002
【図２】
0003943416.tif 000003
【図３】
0003943416.tif 000004
【図４】
0003943416.tif 000005
【図５】
0003943416.tif 000006
【図６】
0003943416.tif 000007
【図７】
0003943416.tif 000008
【図８】
0003943416.tif 000009
【図９】
0003943416.tif 000010
【図１０】
0003943416.tif 000011
【図１１】
0003943416.tif 000012
【図１２】
0003943416.tif 000013
【図１３】
0003943416.tif 000014
【図１４】
0003943416.tif 000015
【図１５】
0003943416.tif 000016
【図１６】
0003943416.tif 000017
【図１７】
0003943416.tif 000018
【図１８】
0003943416.tif 000019
【図１９】
0003943416.tif 000020
【図２０】
0003943416.tif 000021
【図２１】
0003943416.tif 000022
【図２２】
0003943416.tif 000023
【図２３】
0003943416.tif 000024
【図２４】
0003943416.tif 000025
【図２５】
0003943416.tif 000026
【図２６】
0003943416.tif 000027
【図２７】
0003943416.tif 000028
【図２８】
0003943416.tif 000029
【図２９】
0003943416.tif 000030
【図３０】
0003943416.tif 000031